(57)【要約】【課題】  樹脂を塗布しても安定的に白色化することができるようにし、白さを長期に持続的に維持できるようにする。【解決手段】  歯の表面を粗面にする前処理工程と、前処理工程で前処理された歯の表面に接着性樹脂を塗布して表面が平坦になるベースコート層を形成するベースコート層形成工程と、ベースコート層形成工程により形成されたベースコート層の表面に白色樹脂を塗布して表面が平坦になる白色樹脂層を形成する白色樹脂層形成工程と、白色樹脂層形成工程により形成された白色樹脂層の表面に光沢を付与する光沢樹脂を塗布してトップコート層を形成するトップコート層形成工程とを備えた。【選択図】  図１
2020199065.tif 000002
【特許請求の範囲】
【請求項１】
歯の表面を粗面にする前処理工程と、
前記前処理工程で前処理された歯の表面に接着性樹脂を塗布して表面が平坦になるベースコート層を形成するベースコート層形成工程と、
前記ベースコート層形成工程により形成されたベースコート層の表面に白色樹脂を塗布して表面が平坦になる白色樹脂層を形成する白色樹脂層形成工程と、
前記白色樹脂層形成工程により形成された白色樹脂層の表面に光沢を付与する光沢樹脂を塗布してトップコート層を形成するトップコート層形成工程とを備えたことを特徴とする歯の白色化方法。
【請求項２】
前記前処理工程は、歯の表面に、平均粒径が２０μｍ〜５０μｍの酸化アルミニウムの粉末を０．１Ｍｐ〜０．２Ｍｐの圧力で吹き付けることを特徴とする請求項１記載の歯の白色化方法。
【請求項３】
前記前処理工程は、前記酸化アルミニウムの粉末の吹き付け後に、歯の表面をリン酸処理することを特徴とする請求項２記載の歯の白色化方法。
【請求項４】
前記ベースコート層形成工程は、歯の表面に、ボンディング剤を介して光重合型の接着性樹脂としての接着性レジンセメントを塗布することを特徴とする請求項１乃至３何れかに記載の歯の白色化方法。
【請求項５】
前記ベースコート層形成工程において、ボンディング剤を塗布する前に、歯の表面に表面活性剤であるプライマーを塗布することを特徴とする請求項４記載の歯の白色化方法。
【請求項６】
前記白色樹脂層形成工程は、歯の表面に、光重合型の白色樹脂を塗布することを特徴とする請求項１乃至５何れかに記載の歯の白色化方法。
【請求項７】
前記トップコート層形成工程は、光重合型の表面滑沢剤を塗布することを特徴とする請求項１乃至６何れかに記載の歯の白色化方法。
【請求項８】
前記ベースコート層，白色樹脂層及びトップコート層からなる樹脂層の平均厚さＤを、Ｄ＝０．１ｍｍ〜０．２ｍｍにしたことを特徴とする請求項１乃至７何れかに記載の歯の白色化方法。
【発明の詳細な説明】
【技術分野】
【０００１】
本発明は、天然歯をはじめ、セラミック歯，プラスチック歯，金属歯等の各種の歯を安定的に白色化する歯の白色化方法に関する。
【背景技術】
【０００２】
従来から、人の歯は経年的に飲食，喫煙，歯の劣化，失活歯化，虫歯等に起因して歯の色が黒味や黄味を帯びて変色する。これを解決するために歯を白くして外観を綺麗にする若返り法、所謂アンチエイジングを図ることを行っている。
従来、その方法には、例えば、過酸化水素を歯に塗布し、あるいは、これに長時間浸漬して歯を漂白する方法がある。また、歯の表面をポリンリン酸やメタリン酸で研磨し、表面のタバコのヤニ，コーヒーや茶渋等による歯の汚れを取り除いて白くする方法も知られている。
【０００３】
しかしながら、過酸化水素での漂白は、過酸化水素が歯の亀裂や虫歯の穴から歯の内部に浸透し、歯髄を刺激し痛みを与えたり、最後には歯そのものを痛めてしまう欠点がある。また、歯を白くするためには一回の処置では目的の白さにはならず数回繰り返す必要があり、更に、時間が経つと元の歯の色に戻ってしまい、時間的、経済的負担が大きくなるという問題もある。更にまた、対象となる歯は天然歯が主であり、セラミック歯，プラスチック歯，金属歯等には使用できにくい。
【０００４】
一方、ポリンリン酸やメタリン酸での研磨においては、歯を劇的に白くすることはできないという問題がある。また、数回一定の期間を置きながら定期的に処置をする必要があり、その処置を止めると元の色に戻ってしまうという欠点がある。更に、前記漂白と同様に、天然歯以外のセラミックス歯，プラスチック歯や金属歯には使用できにくい。
【０００５】
そのため、従来においては、歯の表面にマニキュアのような樹脂を塗布する方法も行っている（例えば、特許第５６９４１８８号公報等参照）。
【先行技術文献】
【特許文献】
【０００６】
【特許文献１】特許第５６９４１８８号公報
【発明の概要】
【発明が解決しようとする課題】
【０００７】
ところで、前記従来の歯の表面にマニキュアのような樹脂を塗布する方法にあっては、歯に対する樹脂の接着が弱く、樹脂の被膜がすぐ剥がれてしまいやすいという欠点があった。また、歯の表面の凹凸の面に均一に塗布するのが難しく、塗りむらができて、綺麗な仕上がりになりにくいという欠点もあり、安定的に白色化することができにくいという問題があった。
【０００８】
本発明は、このような事情に鑑みてなされたもので、樹脂を塗布しても安定的に白色化することができるようにし、白さを長期に持続的に維持できるようにした歯の白色化方法を提供することを課題とする。
【課題を解決するための手段】
【０００９】
このような課題を解決するための本発明の歯の白色化方法は、請求項１の発明にあっては、歯の表面を粗面にする前処理工程と、前記前処理工程で前処理された歯の表面に接着性樹脂を塗布して表面が平坦になるベースコート層を形成するベースコート層形成工程と、前記ベースコート層形成工程により形成されたベースコート層の表面に白色樹脂を塗布して表面が平坦になる白色樹脂層を形成する白色樹脂層形成工程と、前記白色樹脂層形成工程により形成された白色樹脂層の表面に光沢を付与する光沢樹脂を塗布してトップコート層を形成するトップコート層形成工程とを備えた構成としている。
【００１０】
本発明において、歯とは、天然歯をはじめ、セラミック歯，プラスチック歯，金属歯等の各種の歯をいう。セラミック，プラスチックや金属等の人工物を充填した充填歯や修復歯、義歯（入歯）を含む。また、前歯，奥歯何れであってもよい。また、白色樹脂においては、歯の条件や好み等に合わせて、予め、白色度を適宜調整しておく。
【００１１】
これにより、歯を白色化するときは、先ず、前処理工程において、歯の表面を粗面にする。粗面形成はブラスト処理により行うことができる。次に、ベースコート層形成工程において、前処理工程で前処理された歯の表面に接着性樹脂を塗布して表面が平坦になるベースコート層を形成する。
この場合、歯の表面が粗面形成されているので細かい凹凸があることから、この凹凸に接着性樹脂が入り込むので、歯に対する接着が強固になる。
また、接着性樹脂が歯に接着すると同時にこの接着性樹脂の表面が平坦になってベースコート層となる。ベースコート層は表面が平坦になっているので、平坦な表面に白色樹脂を塗布するとむらが生じることがなく、安定的に白色化することができるようになる。その後、トップコート層形成工程において、白色樹脂層形成工程により形成された白色樹脂層の表面に光沢を付与する光沢樹脂を塗布してトップコート層を形成する。この場合、白色樹脂層は表面が平坦になっているので、光沢樹脂が白色樹脂層に強固に接着される。
【００１２】
この一連の工程は、歯や歯髄に痛みを与えることなく、歯を削ることもなく、歯質や歯髄に損傷を与えることなく行うことができる。処置は比較的短時間に終わるようにすることができる。また、天然歯，セラミック歯，プラスチック歯，金属歯等種々の歯すべてに適用でき、年齢を問わない。更に、歯並びの修整、歯の形の修整も同時にできる効果も奏する。
【００１３】
このように、歯の表面には、ベースコート層，白色樹脂層及びトップコート層が積層される。白色樹脂は平坦な表面のベースコート層に塗布されるので、むらが生じることがなく、安定的に白色化することができる。
また、ベースコート層は粗面形成された歯の表面に強固に接着され、ベースコート層，白色樹脂層及びトップコート層は平坦な表面の樹脂同士の接合であることから、互いに強固に接着される。そのため、樹脂の被膜が極めて剥がれにくくなり、白さを長期に持続的に維持できるようになる。
また、歯質の保護や虫歯予防をすることができ、歯や歯の神経にダメージを与えることなく、痛みもない。半永続的に効果を持続させることができ、また、後戻りすることはないため極めて経済的である等、種々の作用，効果を奏する。
【００１４】
また、請求項２の発明は、前記前処理工程は、歯の表面に、平均粒径が２０μｍ〜５０μｍの酸化アルミニウムの粉末を０．１Ｍｐ〜０．２Ｍｐの圧力で吹き付ける構成としている。歯の表面を均一に粗造することができる。
【００１５】
更に、請求項３の発明は、前記前処理工程は、前記酸化アルミニウムの粉末の吹き付け後に、歯の表面をリン酸処理する構成としている。これにより、リン酸処理するので、歯の粗面の凹凸がシャープになり、ベースコート層を形成する接着性樹脂の接着をより一層強固にすることができる。
【００１６】
更にまた、請求項４の発明は、前記ベースコート層形成工程は、歯の表面に、ボンディング剤を介して光重合型の接着性樹脂としての接着性レジンセメントを塗布する構成としている。
接着性レジンセメントとしては、例えば、燐酸エステル系レジン、ｑ−ＭＥＴＡ系レジン等を挙げることができる。これにより、光重合により接着性レジンセメントを接着するので、レジンセメントを粗面形成された歯の表面に確実に接着させることができ、歯に対する接着をより一層強固にすることができる。
【００１７】
また、請求項５の発明は、前記ベースコート層形成工程において、ボンディング剤を塗布する前に、歯の表面に表面活性剤であるプライマーを塗布する構成としている。
これにより、プライマーが、歯の粗面の凹凸を活性化するので、ボンディング剤及び接着性レジンセメントの接着をより一層強固にすることができる。
【００１８】
更に、請求項６の発明は、前記白色樹脂層形成工程は、光重合型の白色樹脂を塗布する構成としている。
これにより、光重合により白色樹脂を接着するので、より一層強固に接着でき、塗むらも防止することができる。
【００１９】
更にまた、請求項７の発明は、前記トップコート層形成工程は、光重合型の表面滑沢剤を塗布する構成としている。
表面滑沢剤としては、例えば、メラミン系樹脂，アクリル系樹脂，シリコーン系樹脂等を挙げることができる。これにより、光重合により表面滑沢剤を接着するので、より一層強固に接着できるとともに、白色樹脂を確実に保護することができる。
【００２０】
また、請求項８の発明は、前記ベースコート層，白色樹脂層及びトップコート層からなる樹脂層の平均厚さＤを、Ｄ＝０．１ｍｍ〜０．２ｍｍにした構成としている。
これにより、比較的樹脂層を薄くして、しかも、剥がれにくい強化な層にすることができる。
【発明の効果】
【００２１】
本発明の歯の白色化方法は、請求項１の発明にあっては、先ず、前処理工程において、歯の表面を粗面にする。次に、ベースコート層形成工程において、接着性樹脂を塗布して表面が平坦になるベースコート層を形成する。それから、白色樹脂層形成工程において、白色樹脂を塗布して表面が平坦になる白色樹脂層を形成する。
その後、トップコート層形成工程において、光沢樹脂を塗布してトップコート層を形成する。この一連の工程は、歯や歯髄に痛みを与えることなく、歯を削ることもなく、歯質や歯髄に損傷を与えることなく行うことができる。
処置は比較的短時間に終わるようにすることができる。また、天然歯，セラミック歯，プラスチック歯，金属歯等種々の歯すべてに適用でき、年齢を問わない。更に、歯並びの修整、歯の形の修整も同時にできる効果も奏する。
【００２２】
このように、歯の表面には、ベースコート層，白色樹脂層及びトップコート層が積層される。白色樹脂は平坦な表面のベースコート層に塗布されるので、むらが生じることがなく、安定的に白色化することができる。また、ベースコート層は粗面形成された歯の表面に強固に接着され、ベースコート層，白色樹脂層及びトップコート層は平坦な表面の樹脂同士の接合であることから、互いに強固に接着される。
そのため、樹脂の被膜が極めて剥がれにくくなり、白さを長期に持続的に維持できるようになる。また、歯質の保護や虫歯予防をすることができ、歯や歯の神経にダメージを与えることなく、痛みもない。半永続的に効果を持続させることができ、また、後戻りすることはないため極めて経済的である等、種々の作用，効果を奏する。
【００２３】
また、請求項２の発明にあっては、前処理工程で、歯の表面に、平均粒径が２０μｍ〜５０μｍの酸化アルミニウムの粉末を０．１Ｍｐ〜０．２Ｍｐの圧力で吹き付けるので、歯の表面を均一に粗造することができる。
【００２４】
更に、請求項３の発明にあっては、前処理工程で、粗面形成した歯の表面をリン酸処理するので、歯の粗面の凹凸がシャープになり、ベースコート層を形成する接着性樹脂の接着をより一層強固にすることができる。
【００２５】
更にまた、請求項４の発明にあっては、ベースコート層形成工程で、歯の表面に、ボンディング剤を介して光重合型の接着性レジンセメントを塗布するので、レジンセメントを粗面形成された歯の表面に確実に接着させることができ、歯に対する接着をより一層強固にすることができる。
【００２６】
また、請求項５の発明にあっては、ベースコート層形成工程において、歯の表面にボンディング剤を塗布する前に、歯の表面に表面活性剤であるプライマーを塗布するので、歯の粗面の凹凸を活性化することができ、ボンディング剤及び接着性レジンセメントの接着をより一層強固にすることができる。
【００２７】
更に、請求項６の発明にあっては、白色樹脂層形成工程では、光重合により白色樹脂を接着するので、より一層強固に接着でき、塗むらも防止することができる。
【００２８】
更にまた、請求項７の発明にあっては、トップコート層形成工程では、光重合により表面滑沢剤を接着するので、より一層強固に接着できるとともに、白色樹脂を確実に保護することができる。
【００２９】
また、請求項８の発明にあっては、ベースコート層，白色樹脂層及びトップコート層からなる樹脂層の平均厚さＤを、Ｄ＝０．１ｍｍ〜０．２ｍｍにしたので、比較的樹脂層を薄くして、しかも、剥がれにくい強化な層にすることができる。
【図面の簡単な説明】
【００３０】
【図１】本発明に係る歯の白色化方法の一実施形態において基本的工程を完成した歯の断面図とともに示す工程図である。
【図２】本発明に係る歯の白色化方法の一実施形態において各工程の詳細を示す図である。
【発明を実施するための形態】
【００３１】
以下、添付図面に基づいて、本発明の実施の形態に係る歯の白色化方法について詳細に説明する。
図１及び図２に示すように、本発明の実施の形態に係る歯の白色化方法の基本的構成は、歯Ｔの表面を粗面にする前処理工程（１）と、前処理工程で前処理された歯Ｔの表面に接着性樹脂を塗布して表面が平坦になるベースコート層Ｂを形成するベースコート層形成工程（２）と、ベースコート層形成工程により形成されたベースコート層Ｂの表面に白色樹脂を塗布して表面が平坦になる白色樹脂層Ｗを形成する白色樹脂層形成工程（３）と、白色樹脂層形成工程により形成された白色樹脂層Ｗの表面に光沢を付与する光沢樹脂を塗布してトップコート層Ｓを形成するトップコート層形成工程（４）とを備えて構成されている。
【００３２】
ここで、歯Ｔとは、天然歯をはじめ、セラミック歯，プラスチック歯，金属歯等の各種の歯をいう。セラミック，プラスチックや金属等の人工物を充填した充填歯や修復歯、義歯（入歯）を含む。また、前歯，奥歯何れであってもよい。
【００３３】
また、実施の形態に係る歯の白色化方法においては、ベースコート層Ｂ，白色樹脂層Ｗ及びトップコート層Ｓからなる樹脂層の平均厚さＤを、Ｄ＝０．１ｍｍ〜０．２ｍｍになるように行う。以下各工程について説明する。
【００３４】
（１）前処理工程
この工程では、周知のサンドブラスト装置を使用し、歯Ｔの表面に、平均粒径が２０μｍ〜５０μｍの酸化アルミニウムの粉末を０．１Ｍｐ〜０．２Ｍｐの圧力で吹き付ける。実施の形態では、例えば、０．１５ＭＰの圧力で吹き付ける。これにより、歯Ｔの表面が均一に粗造されていく。
【００３５】
また、酸化アルミニウムの粉末の吹き付け後に、歯Ｔの表面をリン酸処理する。リン酸処理は、例えば、リン酸を塗布し、水洗し、その後乾燥する。
【００３６】
（２）ベースコート層形成工程
この工程では、歯Ｔの表面に、表面活性剤であるプライマーを塗布し、その後、ボンディング剤を塗布するとともに、このボンディング剤を介して光重合型の接着性樹脂としての接着性レジンセメントを塗布する。
接着性レジンセメントとしては、例えば、燐酸エステル系レジン、ｑ−ＭＥＴＡ系レジン等を挙げることができる。実施の形態では、透明なレジンセメントを用いた。また、ハイフローの流動性あるものを用いた。
【００３７】
この工程においては、歯Ｔの表面が粗面形成されているので細かい凹凸があることから、この凹凸にボンディン剤及び接着性レジンセメントが入り込むので、歯Ｔに対する接着が強固になる。また、光重合により接着性レジンセメントを接着するので、レジンセメントを粗面形成された歯Ｔの表面に確実に接着させることができ、歯Ｔに対する接着をより一層強固にすることができる。
更に、前処理工程では、歯Ｔの表面をリン酸処理しているので、歯Ｔの粗面の凹凸がシャープになり、ボンディング剤及び接着性レジンセメントの接着をより一層強固にすることができる。
しかも、ボンディング剤を塗布する前に、歯Ｔの表面に表面活性剤であるプライマーを塗布しているので、プライマーが、歯Ｔの粗面の凹凸を活性化することから、ボンディング剤及び接着性レジンセメントの接着を更に強固にすることができる。
【００３８】
（３）白色樹脂層形成工程
この工程においては、光重合型の白色樹脂を塗布する。この白色樹脂においては、歯Ｔの条件や好み等に合わせて、予め、白色度を適宜調整することができる。
【００３９】
この場合、ベースコート層Ｂの表面が平坦になっているので、白色樹脂がベースコート層Ｂに強固に接着される。また、平坦な表面に白色樹脂を塗布するのでむらが生じることがなく、安定的に白色化することができるようになる。更に、光重合により白色樹脂を接着するので、より一層強固に接着でき、塗むらも防止することができる。
【００４０】
（４）トップコート層形成工程
この工程では、光重合型の表面滑沢剤を塗布する。
表面滑沢剤としては、例えば、メラミン系樹脂，アクリル系樹脂，シリコーン系樹脂等を挙げることができる。
この場合、白色樹脂層Ｗは表面が平坦になっているので、光沢樹脂が白色樹脂層Ｗに強固に接着される。また、光重合により表面滑沢剤を接着するので、より一層強固に接着できるとともに、白色樹脂を確実に保護することができる。
【００４１】
この一連の工程は、歯や歯髄に痛みを与えることなく、歯を削ることもなく、歯質や歯髄に損傷を与えることなく行うことができる。処置は比較的短時間に終わるようにすることができる。また、天然歯，セラミック歯，プラスチック歯，金属歯等種々の歯Ｔすべてに適用でき、年齢を問わない。更に、歯並びの修整、歯の形の修整も同時にできる効果も奏する。
【００４２】
このように、歯Ｔの表面には、ベースコート層Ｂ，白色樹脂層Ｗ及びトップコート層Ｓが積層される。白色樹脂は平坦な表面のベースコート層Ｂに塗布されるので、むらが生じることがなく、安定的に白色化することができる。
また、ベースコート層Ｂは粗面形成された歯Ｔの表面に強固に接着され、ベースコート層Ｂ，白色樹脂層Ｗ及びトップコート層Ｓは平坦な表面の樹脂同士の接合であることから、互いに強固に接着される。そのため、樹脂の被膜が極めて剥がれにくくなり、白さを長期に持続的に維持できるようになる。
【００４３】
また、ベースコート層Ｂ，白色樹脂層Ｗ及びトップコート層Ｓからなる樹脂層の平均厚さＤを、Ｄ＝０．１ｍｍ〜０．２ｍｍにしたので、比較的樹脂層を薄くして、しかも、剥がれにくい強化な層にすることができる。
【００４４】
更に、歯質の保護や虫歯予防をすることができ、歯や歯の神経にダメージを与えることなく、痛みもない。半永続的に効果を持続させることができ、また、後戻りすることはないため極めて経済的である等、種々の作用，効果を奏する。
【００４５】
尚、上記実施の形態においては、対象とする歯Ｔは、天然歯に限定されるものではなく、セラミック歯，プラスチック歯，金属歯等の各種の歯であって良く、また、セラミック，プラスチックや金属等の人工物を充填した充填歯や修復歯、義歯（入歯）であってもよいことは勿論である。要するに、本発明は、上述した実施の形態に限定されず、当業者は、本発明の新規な教示及び効果から実質的に離れることなく、これら例示である実施の形態に多くの変更を加えることが容易であり、これらの多くの変更は本発明の範囲に含まれる。
【符号の説明】
【００４６】
Ｔ  歯
Ｂ  ベースコート層
Ｗ  白色樹脂層
Ｓ  トップコート層
（１）前処理工程
（２）ベースコート層形成工程
（３）白色樹脂層形成工程
（４）トップコート層形成工程
【図１】
2020199065.tif 000003
【図２】
2020199065.tif 000004